(57)【要約】【課題】演色性を高めつつ、且つ、従来よりも明るい発光装置を提供する。【解決手段】  発光素子と、前記発光素子を封止する封止部材と、前記封止部材の少なくとも一部に含有され、前記発光素子からの光の一部を吸収し、前記発光素子の発光波長と異なる波長の光に変換する複数の蛍光体と、を備え、前記複数の蛍光体のうち少なくとも１種は、青緑色発光蛍光体であって、前記青緑色発光蛍光体の前記封止部材に対する重量比Ｐ（ｘ）は、０＜Ｐ（ｘ）＜５２．１％であることを特徴とする発光装置が提供される。【選択図】図１
2017183522.tif 000002
【特許請求の範囲】
【請求項１】
発光素子と、
前記発光素子を封止する封止部材と、
前記封止部材の少なくとも一部に含有され、前記発光素子からの光の一部を吸収し、前記発光素子の発光波長と異なる波長の光に変換する複数の蛍光体と、
を備え、
前記複数の蛍光体のうち少なくとも１種は、青緑色発光蛍光体であって、
前記青緑色発光蛍光体の前記封止部材に対する重量比Ｐ（ｘ）は、０＜Ｐ（ｘ）＜５２．１％であることを特徴とする発光装置。
【請求項２】
前記青緑色発光蛍光体は、発光ピーク波長が４９０〜５００ｎｍの範囲にあるアルカリ土類アルミン酸塩蛍光体であることを特徴とする請求項１に記載の発光装置。
【請求項３】
前記青緑色発光蛍光体の前記封止部材に対する、重量比Ｐ（ｘ）は、０＜Ｐ（ｘ）＜２７％であることを特徴とする請求項１または２に記載の発光装置。
【発明の詳細な説明】
【技術分野】
【０００１】
本発明は、蛍光体を用いて光を出力する発光装置に関する。
【背景技術】
【０００２】
従来の白色発光ダイオード（ＬＥＤ）は、青色ＬＥＤに黄色蛍光体Ｙ３Ａｌ５Ｏ１２：Ｃｅ（ＹＡＧ）を組み合わせた演色性の乏しい白色光であった。高効率な赤色蛍光体ＣａＡｌＳｉＮ３：Ｅｕ（ＣＡＳＮ）が開発されると、緑色蛍光体Ｙ３（Ａｌ，Ｇａ）５Ｏ１２：Ｃｅ（ＧａＹＡＧ）と組み合わせた演色性の高い白色光が実現され、３波長形蛍光ランプのＲａ＞８０や高演色形蛍光ランプ（演色ＡＡＡ）といった従来光源に対抗できる白色ＬＥＤが開発されるようになった。
【０００３】
Ｒａ＞８０が実現されると、緑色蛍光体や赤色蛍光体の効率改善が進み、前記緑色蛍光体のＹ３（Ａｌ，Ｇａ）５Ｏ１２：Ｃｅに加えてＬｕ３Ａｌ５Ｏ１２：Ｃｅ（ＬｕＡＧ）蛍光体も台頭してきた。
【０００４】
前記青色ＬＥＤとＹＡＧまたはＬｕＡＧとＳＣＡＳＮ蛍光体の組合せにおいて、緑色蛍光体の発光が長波長化すると、平均演色評価数Ｒａが低下し、光束が向上する傾向がある。逆に緑色蛍光体の発光が短波長化すると、平均演色評価数Ｒａが向上し、光束が低下する傾向がある。
一方で、赤色蛍光体の発光が長波長化すると平均演色評価数Ｒａが向上し、光束が低下する傾向がある。逆に赤色蛍光体の発光が短波長化すると、平均演色評価数Ｒａが低下し、光束が向上する傾向がある。
光束が向上する要因としては、比視感度曲線のピーク波長５５５ｎｍに近づくと光束が向上することで説明できる。平均演色評価数Ｒａについては、幅広い発光を有する太陽光スペクトルとの比較になるため、緑色蛍光体の長波長化は緑色成分が不足するために平均演色評価数Ｒａが低下し、赤色の短波長化も深い赤色成分が不足するために平均演色評価数Ｒａが低下する。
このように、平均演色評価数Ｒａと光束にはトレードオフの関係が成立するため、演色性を高めると同時に明るい発光装置を実現することは困難であった。
【先行技術文献】
【特許文献】
【０００５】
【特許文献１】特許第５７６６７２８号公報
【発明の概要】
【発明が解決しようとする課題】
【０００６】
そこで本発明は、演色性を高めつつ、且つ、従来よりも明るい発光装置を提供する。
【課題を解決するための手段】
【０００７】
本発明の一態様によれば、発光素子と、前記発光素子を封止する封止部材と、前記封止部材の少なくとも一部に含有され、前記発光素子からの光の一部を吸収し、前記発光素子の発光波長と異なる波長の光に変換する複数の蛍光体と、を備え、前記複数の蛍光体のうち少なくとも１種は、青緑色発光蛍光体であって、前記青緑色発光蛍光体の前記封止部材に対する重量比Ｐ（ｘ）は、０＜Ｐ（ｘ）＜５２．１％であることを特徴とする発光装置が提供される。
【発明の効果】
【０００８】
本発明によれば、演色性を高めつつ、且つ、従来よりも明るい発光装置を提供できる。
【図面の簡単な説明】
【０００９】
【図１】本発明の実施形態に係る発光装置の概略断面図である。
【図２】本発明の実施例１に係る発光装置の平均演色評価Ｒａに対する相対輝度を示したグラフである。
【図３】本発明の実施例１に係る発光装置のＳＡＥ濃度と平均演色評価数Ｒａとの関係を示したグラフである。
【図４】本発明の実施例１に係る発光装置と従来の発光装置の発光スペクトルを比較したグラフである。
【図５】本発明の実施例２に係る発光装置の平均演色評価数Ｒａに対する相対輝度を示したグラフである。
【図６】本発明の実施例２に係る発光装置と従来の発光装置の発光スペクトルを比較したグラフである。
【図７】本発明の実施例３に係る発光装置の平均演色評価数Ｒａに対する相対輝度を示したグラフである。
【図８】本発明の実施例３に係る発光装置と従来の発光装置の発光スペクトルを比較したグラフである。
【発明を実施するための形態】
【００１０】
本発明の実施形態に係る発光装置１は、図１に示すように、凹部を有する筐体４０に配置され可視光を出射する発光素子１０と、発光素子１０からの光の一部を吸収し、前記発光素子の発光波長と異なる波長の光を放射する複数の蛍光体２１〜２３、この蛍光体２１〜２３を含有する封止部材３０が筐体４０の凹部に発光素子１０を覆って充填される。以下、本発明の発光装置を構成する各要素について詳細に説明する。
【００１１】
（発光素子）
発光素子１０には、発光波長３８０ｎｍ〜４９０ｎｍの発光素子が好ましい。以下実施例においては、発光ピーク波長４５３ｎｍの青色発光素子（青色ＬＥＤ）を用いた。
【００１２】
（筐体）
筐体４０は、電気配線７０が配置されており、この電気配線７０上のダイパッド５０に発光素子１０が電気的に接続されている。発光素子１０の正電極と負電極間に電圧を印加することにより発光素子１０に駆動電流が流れる。これにより、発光素子１０は光を出射する。
また、筐体４０は凹部を有し、当該凹部の底部に発光素子１０がマウントされる。凹部とは底部と側面部とを有し、光軸に垂直方向の断面の面積が当該底部から発光装置１０の光の取り出し方向に向かって連続的又は段階的に増加する形状を有する空間からなる部分をいう。かかる条件を満たす範囲において、底部及び側面部の形状は特に限定されるものではない。
さらに、筐体４０の凹部の側面部表面（内周面上）には金属又は合金からなる反射層が形成される。反射層は必ずしも凹部の側面部表面の全体に形成されなくてもよいが、反射層による発光効率の改善効果が最大限発揮されるように発光素子１０から側方に放出された光が照射する領域についてはその全体に反射層を設けることが好ましい。
【００１３】
（蛍光体）
蛍光体２１，２２，２３は、例えば以下のものを用いることができる。
第１の蛍光体２１は、Ｓｒ４Ａｌ１４Ｏ２５：Ｅｕを基本組成（ＳＡＥ）とする青緑色蛍光体である。第２の蛍光体２２は、Ｌｕ３Ａｌ５Ｏ１２：Ｃｅを基本組成（ＬｕＡＧ）とする緑色蛍光体である。第３の蛍光体２３は、（Ｓｒ，Ｃａ）ＡｌＳｉＮ３：Ｅｕを基本組成（ＳＣＡＳＮ）とする赤色蛍光体である。
これらの蛍光体は、発光素子１０からの光の一部を吸収し、長波長の光に変換することができ、発光装置１の発光色を変化させ又は補正することができる。発光素子１０からの光により励起可能なものであれば任意の蛍光体を用いることができ、その選択においては発光装置１の発光色、耐久性等が考慮される。蛍光体２１〜２３は、封止部材３０に一様に分散させても、また一部の領域に局在させてもよい。
発光素子１０の出射光と蛍光体２１〜２３により変換された光が混色され、発光装置１は白色光を出射する。
【００１４】
（青緑色蛍光体）
第１の蛍光体（青緑色蛍光体）として、発光ピーク波長が４９０〜５００ｎｍの範囲にあるアルカリ土類アルミン酸塩蛍光体を用いる。具体的には上述のＳＡＥ蛍光体Ｓｒ４Ａｌ１４Ｏ２５：Ｅｕである。Ｅｕ２＋やＣｅ３＋イオンによって付活された蛍光体は、その付活剤量によって発光特性が大きく変化することが知られている。青色ＬＥＤ用の蛍光体では、これら付活剤が青色を吸収して、自ら発光する。このことから付活剤量が多くなればなるほど、青色の吸収量が増える。一方、付活剤量が増えるにつれ内部量子効率は上昇するが、最適な量を超えると内部量子効率は減少に転ずる。付活剤濃度が高くなると、付活剤間でのエネルギー回遊が起き、欠陥準位などに捕らわれ、非発光の遷移としてエネルギーを失ってしまう。いわゆる濃度消光が起きることが知られている。
ＳＡＥ蛍光体のＥｕ濃度を変えたときの粉末特性を以下に示す。粉末特性は日本分光株式会社製の分光光度計ＦＰ−６５００と積分球ユニットを用い、４５０ｎｍ励起下で測定した。
【００１５】
【表１】
2017183522.tif 000003
【００１６】
以下実施例においては、Ｅｕ濃度０．３０のＳＡＥ蛍光体を用いたが、吸収率が高いＥｕ濃度０．５０を用いても良い。
また、青緑色蛍光体の温度特性を向上させるため、Ｂａ置換やＢｉ添加のＳＡＥを用いても良い。すなわち、Ｓｒ４Ａｌ１４Ｏ２５：Ｅｕが基本組成であり、これにＢａおよび／またはＢｉを含有させた特定の蛍光体を用いることもできる。
【００１７】
（封止部材）
封止部材３０は発光素子１０を被覆するように形成される部材であり、主として外部環境から発光素子１０を保護する目的で備えられる。封止部材３０の材料としては発光素子１０の光に対して透明であり、且つ耐久性、耐候性などに優れたものを採用することが好ましい。
例えばシリコーン（シリコーン樹脂、シリコーンゴム、及びシリコーンエラストマーを含む）、エポキシ樹脂、ガラス等の中から、発光素子１０の発光波長との関係で適当なものを選択することができる。発光素子の光が短波長領域の光を含む場合には特に紫外線劣化が問題となるため、シリコーン等の紫外線劣化に対する耐性の高い材料を採用することが好ましい。
【００１８】
（実施例１）
発光素子１０は、波長４５３ｎｍの光を出射するものを用いる。蛍光体は、発光ピーク波長が４９６ｎｍのＳｒ４Ａｌ１４Ｏ２５：Ｅｕ青緑色蛍光体２１と、発光ピーク波長が５３８ｎｍのＬｕ３Ａｌ５Ｏ１２：Ｃｅ緑色蛍光体２２と、発光ピーク波長６２１ｎｍの（Ｓｒ，Ｃａ）ＡｌＳｉＮ３：Ｅｕ赤色蛍光体２３を用い、発光色の相関色温度が２７００Ｋになるように青緑色蛍光体２１と緑色蛍光体２２と赤色蛍光体２３の量を調整した。これら蛍光体２１〜２３とシリコーン樹脂とを混ぜ、蛍光体樹脂を作製した。また、封止部材３０に対するＳＡＥ蛍光体の濃度（ＳＡＥ濃度）を５％、１５％、２７％、４７％のサンプルを作製した。なお、具体的な蛍光体の配合比率は以下のとおりである。
【００１９】
（ＳＡＥ濃度５％）
ＳＡＥ濃度が５％のときの材料重量を以下に示す。
シリコーン樹脂Ａ剤：０．５００ｇ  
シリコーン樹脂Ｂ剤：０．５００ｇ
ＳＡＥ蛍光体      ：０．０４９ｇ
ＬｕＡＧ蛍光体    ：０．８７３ｇ
ＳＣＡＳＮ蛍光体  ：０．０６１ｇ
蛍光体の配合比率は、おおよそ青緑色蛍光体：緑色蛍光体：赤色蛍光体＝５：８９：６である。
【００２０】
（ＳＡＥ濃度１５％）
次に、ＳＡＥ濃度が１５％のときの材料重量を以下に示す。
シリコーン樹脂Ａ剤：０．５００ｇ  
シリコーン樹脂Ｂ剤：０．５００ｇ
ＳＡＥ蛍光体      ：０．１４８ｇ
ＬｕＡＧ蛍光体    ：０．７７６ｇ
ＳＣＡＳＮ蛍光体  ：０．０６０ｇ
蛍光体の配合比率は、おおよそ青緑色蛍光体：緑色蛍光体：赤色蛍光体＝１５：７９：６である。
【００２１】
（ＳＡＥ濃度２７％）
次に、ＳＡＥ濃度が２７％のときの材料重量を以下に示す。
シリコーン樹脂Ａ剤：０．５００ｇ  
シリコーン樹脂Ｂ剤：０．５００ｇ
ＳＡＥ蛍光体      ：０．２８８ｇ
ＬｕＡＧ蛍光体    ：０．７２０ｇ
ＳＣＡＳＮ蛍光体  ：０．０５９ｇ
蛍光体の配合比率は、おおよそ青緑色蛍光体：緑色蛍光体：赤色蛍光体＝２７：６７：６である。
【００２２】
（ＳＡＥ濃度４７％）
次に、ＳＡＥ濃度が４７％のときの材料重量を以下に示す。
シリコーン樹脂Ａ剤：０．５００ｇ  
シリコーン樹脂Ｂ剤：０．５００ｇ
ＳＡＥ蛍光体      ：０．５９０ｇ
ＬｕＡＧ蛍光体    ：０．６０７ｇ
ＳＣＡＳＮ蛍光体  ：０．０５８ｇ
蛍光体の配合比率は、おおよそ青緑色蛍光体：緑色蛍光体：赤色蛍光体＝４７：４８：５である。
【００２３】
ＳＡＥ濃度を５％、１５％、２７％、４７％にしたときの発光装置１の発光特性を以下の表に示す。ＳＡＥ濃度が上昇するにつれて、輝度は下がる一方、Ｒａは上昇していることがわかる。
【００２４】
【表２】
2017183522.tif 000004
【００２５】
図２は、平均演色評価数Ｒａに対する発光装置１の相対輝度を示したグラフである。ＳＡＥ蛍光体を含有しない従来の発光装置と、上記表２に示したＳＡＥ蛍光体を一定量含有する発光装置１の特性を比較したものである。図２中、ＳＡＥ蛍光体を含有しない従来の発光装置の特性を破線で示した。また、ＳＡＥ蛍光体を含有した発光装置１の特性は、実線で示した。
【００２６】
ＳＡＥ蛍光体を含有しない従来の発光装置の平均演色評価数Ｒａをｘとすると、相対輝度Ｌ（ｘ）は
Ｌ（ｘ）＝−０．０１０５ｘ＋１．８０４３
の二次関数で示すことができる。
【００２７】
ＳＡＥ蛍光体を含有する発光装置の平均演色評価数Ｒａをｘとすると、その相対輝度Ｌ’（ｘ）は、
Ｌ’（ｘ）＝−０．０１６０ｘ＋２．２５１８
の二次関数で示すことができる。従来の発光装置の相対輝度をＬ（ｘ）とすると、Ｒａが０＜ｘ＜８１．４において
Ｌ（ｘ）＜Ｌ’（ｘ）
が成り立つ。
【００２８】
また、ＳＡＥ濃度と平均演色評価数Ｒａとの関係を図３に示す。
平均演色評価数Ｒａをｘとし、ＳＡＥ濃度をＰ（ｘ）とすると、
Ｐ（ｘ）＝１１．９２１ｘ−９１８．２６
の二次関数で示すことができる。
ここで、先ほどのＬ（ｘ）＜Ｌ’（ｘ）が成り立つＲａの範囲０＜ｘ＜８１．４を、ＳＡＥ濃度の範囲で示すと、上記Ｐ（ｘ）＝１１．９２１ｘ−９１８．２６の関係式より０＜Ｐ（ｘ）＜５２．１となる。
したがって、ＳＡＥ蛍光体を入れることによって明るさが向上する範囲は、ＳＡＥ濃度が０〜５２．１％であることが実施例１の結果から明らかとなった。
【００２９】
図４は、ＳＡＥ濃度１５％にしたときの発光装置１と、ＳＡＥ蛍光体を含有しない従来の発光装置の発光スペクトルを比較したグラフである。ＳＡＥ濃度１５％にしたときの発光装置１の発光スペクトルを点線で示し、従来の発光装置の発光スペクトルを実線で示した。ＳＡＥ蛍光体を入れることで、発光素子１０（青色ＬＥＤ）の短波長成分がやや減少し、４５０〜５２０ｎｍ領域の発光が増えていることがわかる。比視感度曲線のピーク波長は５５５ｎｍにあり、青色ＬＥＤの短波長成分を吸収し、４５０〜５２０ｎｍの発光が増えた為、明るさが向上したと考えられる。
【００３０】
ＳＡＥ蛍光体を添加することで、青色ＬＥＤの短波長成分を吸収し、４５０〜５２０ｎｍに発光する。これにより、視感度的に有利な波長変換が行われることで、ＳＡＥ蛍光体を含まない従来の発光装置よりも明るくなることが説明出来る。
しかし、ＳＡＥ濃度が増えることによって励起光の青色光とＳＡＥ蛍光体やその他の蛍光体からの発光が多重に散乱されることにより、再度蛍光体が励起されてしまう再吸収過程が増え、全体として発光効率の低下が起きる。いわゆる濃度消光が起きている。そのため、ＳＡＥ濃度が５２．１％を超えると従来技術よりも暗くなってしまう。
濃度消光はＳＡＥ濃度５２．１％よりも手前で起きていることから、最適なＳＡＥ濃度は０％＜Ｐ（ｘ）＜２７％の範囲である。
【００３１】
（実施例２）
実施例１では、発光色の相関色温度が２７００Ｋになるように青緑色蛍光体２１と緑色蛍光体２２と赤色蛍光体２３の量を調整したが、実施例２に係る発光装置１は、発光色の相関色温度が４０００Ｋとなるよう蛍光体２１〜２３の配合を調整し、実施例１と同様にＳＡＥ蛍光体が発光装置１の明るさに寄与することを確認した。
【００３２】
発光素子１０は、波長４５３ｎｍの光を出射するものを用いる。蛍光体は、発光ピーク波長が４９６ｎｍのＳｒ４Ａｌ１４Ｏ２５：Ｅｕ青緑色蛍光体２１と、発光ピーク波長が５３８ｎｍのＬｕ３Ａｌ５Ｏ１２：Ｃｅ緑色蛍光体２２と、発光ピーク波長６２１ｎｍの（Ｓｒ，Ｃａ）ＡｌＳｉＮ３：Ｅｕ赤色蛍光体２３を用い、発光色の相関色温度が４０００Ｋになるように青緑色蛍光体２１と緑色蛍光体２２と赤色蛍光体２３の量を調整した。これら蛍光体２１〜２３とシリコーン樹脂とを混ぜ、蛍光体樹脂を作製した。    
具体的な蛍光体の配合比率は以下のとおりである。
【００３３】
ＳＡＥ濃度が１５％のときの材料重量を以下に示す。
シリコーン樹脂Ａ剤：０．５００ｇ  
シリコーン樹脂Ｂ剤：０．５００ｇ
ＳＡＥ蛍光体      ：０．０８２ｇ
ＬｕＡＧ蛍光体    ：０．４４２ｇ
ＳＣＡＳＮ蛍光体  ：０．０２６ｇ
蛍光体の配合比率は、おおよそ青緑色蛍光体：緑色蛍光体：赤色蛍光体＝１５：８０：５であった。
【００３４】
図５は、平均演色評価数Ｒａに対する発光装置の相対輝度を示したグラフである。ＳＡＥ蛍光体を含有しない従来の発光装置と、ＳＡＥ蛍光体を一定量含有する発光装置１の特性を比較したものである。図５中、ＳＡＥ蛍光体を含有しない従来の発光装置の特性を破線で示した。平均演色評価数Ｒａをｘとすると、相対輝度Ｌ（ｘ）は
Ｌ（ｘ）＝−０．０１４５６ｘ＋２．２０１６
の二次関数で示すことができる。
これに対し、ＳＡＥ濃度を１５％とした発光装置１の特性は黒点で示した。図５から明らかなように、ＳＡＥ濃度１５％とした発光装置１の相対輝度は、従来の発光装置の上記二次関数式（Ｌ（ｘ））の上側にプロットされている。このことより、ＳＡＥ蛍光体を入れた発光装置１は、従来のものに対し、同じ平均演色評価数Ｒａにおいて明るくなることが確認できた。
【００３５】
図６は、発光色の相関色温度を４０００ＫとしたときのＳＡＥ濃度１５％の発光装置１と、ＳＡＥ蛍光体を含有しない従来の発光装置の発光スペクトルを比較したグラフである。ＳＡＥ濃度１５％にしたときの発光装置１の発光スペクトルを点線で示し、従来の発光装置の発光スペクトルを実線で示した。実施例１と同様に、ＳＡＥ蛍光体を入れることで、青色ＬＥＤの短波長成分がやや減少し、４５０〜５２０ｎｍ領域の発光が増えていることがわかる。
【００３６】
（実施例３）
実施例３では、発光色の相関色温度が６５００Ｋとなるよう蛍光体２１〜２３の配合を調整し、実施例１と同様にＳＡＥ蛍光体が発光装置１の明るさに寄与することを確認した。
【００３７】
発光素子１０は、波長４５３ｎｍの光を出射するものを用いる。蛍光体は、発光ピーク波長が４９６ｎｍのＳｒ４Ａｌ１４Ｏ２５：Ｅｕ青緑色蛍光体２１と、発光ピーク波長が５３８ｎｍのＬｕ３Ａｌ５Ｏ１２：Ｃｅ緑色蛍光体２２と、発光ピーク波長６２１ｎｍの（Ｓｒ，Ｃａ）ＡｌＳｉＮ３：Ｅｕ赤色蛍光体２３を用い、発光色の相関色温度が６５００Ｋになるように青緑色蛍光体２１と緑色蛍光体２２と赤色蛍光体２３の量を調整した。これら蛍光体２１〜２３とシリコーン樹脂とを混ぜ、蛍光体樹脂を作製した。    
具体的な蛍光体の配合比率は以下のとおりである。
【００３８】
ＳＡＥ濃度が１５％のときの材料重量を以下に示す。
シリコーン樹脂Ａ剤：０．５００ｇ  
シリコーン樹脂Ｂ剤：０．５００ｇ
ＳＡＥ蛍光体      ：０．０５４ｇ
ＬｕＡＧ蛍光体    ：０．２９０ｇ
ＳＣＡＳＮ蛍光体  ：０．０１４ｇ
蛍光体の配合比率は、おおよそ青緑色蛍光体：緑色蛍光体：赤色蛍光体＝１５：８１：４であった。
【００３９】
図７は、平均演色評価数Ｒａに対する発光装置の相対輝度を示したグラフである。ＳＡＥ蛍光体を含有しない従来の発光装置と、ＳＡＥ蛍光体を一定量含有する発光装置１の特性を比較したものである。図７中、ＳＡＥ蛍光体を含有しない従来の発光装置の特性を破線で示した。平均演色評価数Ｒａをｘとすると、相対輝度Ｌ（ｘ）は
Ｌ（ｘ）＝−０．０１３６４ｘ＋２．１５８２
の二次関数で示すことができる。
これに対し、ＳＡＥ濃度を１５％とした発光装置１の特性は黒点で示した。図７から明らかなように、ＳＡＥ濃度１５％とした発光装置１の相対輝度は、従来の発光装置の上記二次関数式（Ｌ（ｘ））の上側にプロットされている。このことより、ＳＡＥ蛍光体を入れた発光装置１は、従来のものに対し、同じ平均演色評価数Ｒａにおいて明るくなることが確認できた。
【００４０】
図８は、発光色の相関色温度を６５００ＫとしたときのＳＡＥ濃度１５％の発光装置１と、ＳＡＥ蛍光体を含有しない従来の発光装置の発光スペクトルを比較したグラフである。ＳＡＥ濃度１５％にしたときの発光装置１の発光スペクトルを点線で示し、従来の発光装置の発光スペクトルを実線で示した。実施例１及び実施例２と同様に、ＳＡＥ蛍光体を入れることで、青色ＬＥＤの短波長成分がやや減少し、４５０〜５２０ｎｍ領域の発光が増えていることがわかる。
【００４１】
このように、本発明は発光色の相関色温度が２７００Ｋ〜６５００Ｋにおいて特に有効である。また、ここでは記載していない様々な実施形態等を含むことは勿論である。したがって、本発明の技術的範囲は上記の説明から妥当な特許請求の範囲に係る発明特定事項によってのみ定められるものである。
【符号の説明】
【００４２】
１・・・発光装置
１０・・・発光素子
２１・・・第１の蛍光体
２２・・・第２の蛍光体
２３・・・第３の蛍光体
３０・・・封止部材
４０・・・筐体
５０・・・ダイパッド
６０・・・ワイヤ
７０・・・電気配線
【図１】
2017183522.tif 000005
【図２】
2017183522.tif 000006
【図３】
2017183522.tif 000007
【図４】
2017183522.tif 000008
【図５】
2017183522.tif 000009
【図６】
2017183522.tif 000010
【図７】
2017183522.tif 000011
【図８】
2017183522.tif 000012